(57)【要約】  セルロースナノファイバー分散液を０．０１ＭＰａ以上のろ過差圧で加圧ろ過または減圧ろ過する工程、および当該ろ過工程を経て得たセルロースナノファイバーとゴム成分とを混合する工程、含むマスターバッチの製造方法を提供する。当該発明によって機械的強度が改善されたゴム組成物を与えるマスターバッチが提供できる。
2018012505.tif 000002
【特許請求の範囲】
【請求項１】
セルロースナノファイバー分散液を０．０１ＭＰａ以上のろ過差圧で加圧ろ過または減圧ろ過する工程、および
当該ろ過工程を経て得たセルロースナノファイバーとゴム成分とを混合する工程、
を含むマスターバッチの製造方法。
【請求項２】
前記ろ過工程においてろ過助剤を用いる、請求項１に記載の製造方法。
【請求項３】
前記ろ過助剤が、平均粒子径が１５０μｍ以下の粒状物である、請求項２に記載の製造方法。
【請求項４】
前記粒状物が、珪藻土、粉末セルロース、およびこれらの組合せからなる群より選択される、請求項３に記載の製造方法。
【請求項５】
前記ろ過工程において、金属フィルターまたはメンブレンフィルターをろ材として用いる、請求項１に記載の製造方法。
【請求項６】
前記セルロースナノファイバーが、酸化セルロースナノファイバーである、請求項１〜５のいずれかに記載の製造方法。
【請求項７】
前記ろ過後のセルロースナノファイバー分散液が、以下の方法：
１）当該セルロースナノファイバーの分散液に表面張力調整剤を添加した後に薄膜化し、
２）当該薄膜の両面に、一対の偏光板を互いに偏光軸が直交するように配置し、
３）一方の偏光板側から光を照射し、他方の偏光板側から透過画像を取得し、
４）当該画像を画像解析して異物面積を特定し、前記セルロースナノファイバー絶乾重量１ｇあたりの異物面積比率を算出する、
により異物量を評価した際に、２５％以下の異物面積比率を有する、請求項１〜６のいずれかに記載の製造方法。
【請求項８】
前記ろ過後のセルロースナノファイバー分散液が、４％以下の異物面積比率を有する、請求項７に記載の製造方法。
【請求項９】
請求項１〜８のいずれかに記載の方法によって製造されるマスターバッチ。
【請求項１０】
請求項１〜８のいずれかにに記載の方法でマスターバッチを調製する工程、および
当該マスターバッチを架橋する工程を含む、ゴム組成物の製造方法。
【発明の詳細な説明】
【技術分野】
【０００１】
本発明はマスターバッチの製造方法に関する。
【背景技術】
【０００２】
植物繊維をナノレベルまでほぐすことによって製造されるセルロースナノファイバーをゴム組成物に添加してゴム組成物の引張強度等の強度を向上させる技術が知られている。例えば、特許文献１には平均繊維径が０．５μｍ未満のセルロース短繊維とゴムラテックスとを撹拌混合して得られるゴム／短繊維のマスターバッチが記載されている。当該文献によれば、平均繊維径が０．５μｍ未満の短繊維を水中でフィブリル化させた分散液とゴムラテックスと混合して乾燥させることにより短繊維をゴム中に均一に分散させたゴム／短繊維のマスターバッチが得られ、これを用いることでゴム補強性と耐疲労性のバランスに優れるゴム組成物を得ることができるとされる。
【先行技術文献】
【特許文献】
【０００３】
【特許文献１】特開２００６−２０６８６４号公報
【発明の概要】
【発明が解決しようとする課題】
【０００４】
しかしながら、セルロースナノファイバーには、解繊が不十分なことによる未解繊繊維が含まれる場合や、製造工程中に異物が混入する場合がある。これらの異物等を含有したままゴム組成物を製造すると、異物等を起点としてゴム組成物が破断しやすくなり、強度の低下やばらつきを引き起こすため、十分な補強効果を発揮しないという問題があった。そこで、本発明は、異物等が少ないセルロースナノファイバーを含有することにより、優れた機械的強度を有するゴム組成物を与えるマスターバッチおよびその製造方法を提供することを目的とする。
【課題を解決するための手段】
【０００５】
本発明者らは鋭意研究を重ねた結果、一定の条件下でのろ過処理を経たセルロースナノファイバーを用いることで前記課題を解決できることを見出した。すなわち、本発明は、以下を提供する。
（１）セルロースナノファイバー分散液を０．０１ＭＰａ以上のろ過差圧で加圧ろ過または減圧ろ過する工程、および
当該ろ過工程を経て得たセルロースナノファイバーとゴム成分とを混合する工程、
を含むマスターバッチの製造方法。
（２）前記ろ過工程においてろ過助剤を用いる、（１）に記載の製造方法。
（３）前記ろ過助剤が、平均粒子径が１５０μｍ以下の粒状物である、（２）に記載の製造方法。
（４）前記粒状物が、珪藻土、粉末セルロース、およびこれらの組合せからなる群より選択される、（３）に記載の製造方法。
（５）前記ろ過工程において、金属フィルターまたはメンブレンフィルターをろ材として用いる、（１）に記載の製造方法。
（６）前記セルロースナノファイバーが、酸化セルロースナノファイバーである、（１）〜（５）のいずれかに記載の製造方法。
（７）前記ろ過後のセルロースナノファイバー分散液が、以下の方法：
１）当該セルロースナノファイバーの分散液に表面張力調整剤を添加した後に薄膜化し、
２）当該薄膜の両面に、一対の偏光板を互いに偏光軸が直交するように配置し、
３）一方の偏光板側から光を照射し、他方の偏光板側から透過画像を取得し、
４）当該画像を画像解析して異物面積を特定し、前記セルロースナノファイバー絶乾重量１ｇあたりの異物面積比率を算出する、
により異物量を評価した際に、２５％以下の異物面積比率を有する、（１）〜（６）に記載の製造方法。
（８）前記ろ過後のセルロースナノファイバー分散液が、４％以下の異物面積比率を有する、（７）に記載の製造方法。
（９）前記（１）〜（８）のいずれかに記載の方法によって製造されるマスターバッチ。
（１０）前記（１）〜（８）のいずれかに記載の方法でマスターバッチを調製する工程、および
当該マスターバッチを架橋する工程を含む、ゴム組成物の製造方法。
【発明の効果】
【０００６】
本発明により、機械的強度が改善されたゴム組成物を与えるマスターバッチおよびその製造方法を提供できる。
【図面の簡単な説明】
【０００７】
【図１】セルロースナノファイバー分散液の分散性試験方法の概要図
【図２】前記試験において得た画像（表面張力調整剤添加）
【図３】前記試験において得た画像（表面張力調整剤無添加）
【発明を実施するための形態】
【０００８】
以下、本発明を詳細に説明する。本発明において「Ｘ〜Ｙ」はその端値すなわちＸおよびＹを含む。
【０００９】
１．マスターバッチの製造方法
本発明のマスターバッチの製造方法は、セルロースナノファイバー分散液を０．０１ＭＰａ以上のろ過差圧で加圧ろ過または減圧ろ過する工程、および当該ろ過工程を経て得たセルロースナノファイバーとゴム成分とを混合する工程を含む。一般にマスターバッチは多様に定義されているが、本発明においては、マスターバッチとはゴム成分とセルロース系繊維とを含む未架橋の組成物をいい、架橋剤等の他の成分を含んでいてもよい。ゴム組成物とはマスターバッチを架橋してなるゴム製品をいう。
【００１０】
（１）セルロースナノファイバー
セルロースナノファイバーは、セルロース原料を必要に応じ化学変性した後で解繊することにより得られる微細繊維である。セルロースナノファイバーの平均繊維径は、長さ加重平均繊維径にして通常２〜５００ｎｍ程度であり、好ましくは２〜５０ｎｍである。平均繊維長は長さ加重平均繊維長にして５０〜２０００ｎｍが好ましい。長さ加重平均繊維径および長さ加重平均繊維長（以下、単に「平均繊維径」、「平均繊維長」ともいう）は、原子間力顕微鏡（ＡＦＭ）または透過型電子顕微鏡（ＴＥＭ）を用いて、各繊維を観察して求められる。セルロースナノファイバーの平均アスペクト比は、通常１０以上である。上限は特に限定されないが、通常は１０００以下である。平均アスペクト比は、下記の式により算出できる。
平均アスペクト比＝平均繊維長／平均繊維径
以下、セルロースナノファイバーの製造方法について説明する。便宜上、セルロースナノファイバーの原料となるセルロース繊維を「セルロース原料」ともいう。
【００１１】
（１−１）セルロース原料
セルロース原料としては、特に限定されないが、例えば、植物、動物（例えばホヤ類）、藻類、微生物（例えば酢酸菌（アセトバクター））、微生物産生物に由来するものが挙げられる。植物由来のものとしては、例えば、木材、竹、麻、ジュート、ケナフ、農地残廃物、布、パルプ（針葉樹未漂白クラフトパルプ（ＮＵＫＰ）、針葉樹漂白クラフトパルプ（ＮＢＫＰ）、広葉樹未漂白クラフトパルプ（ＬＵＫＰ）、広葉樹漂白クラフトパルプ（ＬＢＫＰ）、針葉樹未漂白サルファイトパルプ（ＮＵＳＰ）、針葉樹漂白サルファイトパルプ（ＮＢＳＰ）、サーモメカニカルパルプ（ＴＭＰ）、再生パルプ、古紙等）が挙げられる。本発明で用いるセルロース原料は、これらのいずれかまたは組合せであってもよいが、好ましくは植物または微生物由来のセルロース原料（例えば、セルロース繊維）であり、より好ましくは植物由来のセルロース原料（例えば、セルロース繊維）である。
【００１２】
セルロース原料の数平均繊維径は特に制限されないが、一般的なパルプである針葉樹クラフトパルプの場合は３０〜６０μｍ程度、広葉樹クラフトパルプの場合は１０〜３０μｍ程度である。その他のパルプの場合、一般的な精製を経たものの数平均繊維径は５０μｍ程度である。例えばチップ等の数ｃｍ大のものを精製した原料を用いる場合、リファイナー、ビーター等の離解機で機械的処理を行い、数平均繊維径を５０μｍ程度に調整することが好ましい。
【００１３】
（１−２）変性
セルロース原料は、グルコース単位あたり３つのヒドロキシル基を有しており、各種の化学変性を行うことが可能である。本発明では、化学変性がなされたセルロース原料およびなされていないセルロース原料のいずれも使用できる。しかしながら、化学変性されたセルロース原料を用いると繊維の微細化が十分に進んで均一な繊維長および繊維径のセルロースナノファイバーが得られるので、ゴム組成物に含有させた際に十分な補強効果を発揮し得る。よって化学変性がなされたセルロース原料が好ましい。化学変性としては、例えば、酸化、エーテル化、リン酸化、エステル化、シランカップリング、フッ素化、カチオン化などが挙げられる。中でも、酸化（カルボキシル化）、エーテル化、カチオン化、エステル化が好ましく、以下、これらについて説明する。
【００１４】
（１−２−１）酸化
本処理によって得られる酸化セルロースまたはセルロースナノファイバー中のカルボキシル基の量は、絶乾重量に対して、好ましくは０．５ｍｍｏｌ／ｇ以上、より好ましくは０．８ｍｍｏｌ／ｇ以上、さらに好ましくは１．０ｍｍｏｌ／ｇ以上である。当該量の上限は、好ましくは３．０ｍｍｏｌ／ｇ以下、より好ましくは２．５ｍｍｏｌ／ｇ以下、さらに好ましくは２．０ｍｍｏｌ／ｇ以下である。従って、当該量は０．５〜３．０ｍｍｏｌ／ｇが好ましく、０．８〜２．５ｍｍｏｌ／ｇがより好ましく、１．０〜２．０ｍｍｏｌ／ｇがさらに好ましい。
【００１５】
酸化方法は特に限定されないが、一例として、Ｎ−オキシル化合物と、臭化物、ヨウ化物およびこれらの混合物からなる群より選択される物質との存在下で、酸化剤を用いて水中でセルロース原料を酸化する方法が挙げられる。この方法によれば、セルロース表面のグルコピラノース環のＣ６位の一級水酸基が選択的に酸化され、アルデヒド基、カルボキシル基、およびカルボキシレート基からなる群より選ばれる基が生じる。反応時のセルロース原料の濃度は特に限定されないが、５重量％以下が好ましい。
【００１６】
Ｎ−オキシル化合物とは、ニトロキシラジカルを発生しうる化合物である。ニトロキシルラジカルとしては例えば、２，２，６，６−テトラメチルピペリジン１−オキシル（ＴＥＭＰＯ）が挙げられる。Ｎ−オキシル化合物としては、目的の酸化反応を促進する化合物であれば、いずれの化合物も使用できる。Ｎ−オキシル化合物の使用量は、原料となるセルロースを酸化できる触媒量であれば特に制限されない。例えば、絶乾１ｇのセルロースに対して、０．０１ｍｍｏｌ以上が好ましく、０．０２ｍｍｏｌ以上がより好ましい。上限は、１０ｍｍｏｌ以下が好ましく、１ｍｍｏｌ以下がより好ましく、０．５ｍｍｏｌ以下が更に好ましい。従って、Ｎ−オキシル化合物の使用量は絶乾１ｇのセルロースに対して、０．０１〜１０ｍｍｏｌが好ましく、０．０１〜１ｍｍｏｌがより好ましく、０．０２〜０．５ｍｍｏｌがさらに好ましい。
【００１７】
臭化物とは臭素を含む化合物であり、例えば、水中で解離してイオン化可能な臭化アルカリ金属、例えば臭化ナトリウム等が挙げられる。また、ヨウ化物とはヨウ素を含む化合物であり、例えば、ヨウ化アルカリ金属が挙げられる。臭化物またはヨウ化物の使用量は、酸化反応を促進できる範囲で選択できる。臭化物およびヨウ化物の合計量は絶乾１ｇのセルロースに対して、０．１ｍｍｏｌ以上が好ましく、０．５ｍｍｏｌ以上がより好ましい。当該量の上限は、１００ｍｍｏｌ以下が好ましく、１０ｍｍｏｌ以下がより好ましく、５ｍｍｏｌ以下がさらに好ましい。従って、臭化物およびヨウ化物の合計量は絶乾１ｇのセルロースに対して、０．１〜１００ｍｍｏｌが好ましく、０．１〜１０ｍｍｏｌがより好ましく、０．５〜５ｍｍｏｌがさらに好ましい。
【００１８】
酸化剤としては、特に限定されないが例えば、ハロゲン、次亜ハロゲン酸、亜ハロゲン酸、過ハロゲン酸、これらの塩、ハロゲン酸化物、過酸化物などが挙げられる。中でも、安価で環境負荷が少ないことから、次亜ハロゲン酸またはその塩が好ましく、次亜塩素酸またはその塩がより好ましく、次亜塩素酸ナトリウムがさらに好ましい。酸化剤の使用量は、絶乾１ｇのセルロースに対して、０．５ｍｍｏｌ以上が好ましく、１ｍｍｏｌ以上がより好ましく、３ｍｍｏｌ以上が更に好ましい。当該量の上限は、５００ｍｍｏｌ以下が好ましく、５０ｍｍｏｌ以下がより好ましく、２５ｍｍｏｌ以下がさらに好ましい。従って、酸化剤の使用量は絶乾１ｇのセルロースに対して、０．５〜５００ｍｍｏｌが好ましく、０．５〜５０ｍｍｏｌがより好ましく、１〜２５ｍｍｏｌがさらに好ましく、３〜１０ｍｍｏｌが特に好ましい。Ｎ−オキシル化合物を用いる場合、酸化剤の使用量はＮ−オキシル化合物１ｍｏｌに対して１ｍｏｌ以上が好ましく、上限は４０ｍｏｌが好ましい。従って、酸化剤の使用量はＮ−オキシル化合物１ｍｏｌに対して１〜４０ｍｏｌが好ましい。
【００１９】
酸化反応時のｐＨ、温度等の条件は特に限定されず、一般に、比較的温和な条件であっても酸化反応は効率よく進行する。反応温度は４℃以上が好ましく、１５℃以上がより好ましい。当該温度の上限は４０℃以下が好ましく、３０℃以下がより好ましい。従って、反応温度は４〜４０℃が好ましく、１５〜３０℃程度、すなわち室温であってもよい。反応液のｐＨは、８以上が好ましく、１０以上がより好ましい。ｐＨの上限は、１２以下が好ましく、１１以下がより好ましい。従って、反応液のｐＨは、好ましくは８〜１２、より好ましくは１０〜１１程度である。通常、酸化反応の進行に伴ってセルロース中にカルボキシル基が生成するため、反応液のｐＨは低下する傾向にある。そのため、酸化反応を効率よく進行させるためには、水酸化ナトリウム水溶液などのアルカリ性溶液を添加して、反応液のｐＨを上記の範囲に維持することが好ましい。酸化の際の反応媒体は、取扱いの容易さや、副反応が生じにくいこと等の理由から、水が好ましい。
【００２０】
酸化における反応時間は、酸化の進行程度に従って適宜設定することができ、通常は０．５時間以上であり、その上限は通常は６時間以下、好ましくは４時間以下である。従って、酸化における反応時間は通常０．５〜６時間、例えば０．５〜４時間程度である。酸化は、２段階以上の反応に分けて実施してもよい。例えば、１段目の反応終了後に濾別して得られた酸化セルロースを、再度、同一または異なる反応条件で酸化させることにより、１段目の反応で副生する食塩による反応阻害を受けることなく、効率よく酸化させることができる。
【００２１】
カルボキシル化（酸化）方法の別の例として、オゾン酸化が挙げられる。この酸化反応により、セルロースを構成するグルコピラノース環の少なくとも２位および６位の水酸基が酸化されると共に、セルロース鎖の分解が起こる。オゾン処理は通常、オゾンを含む気体とセルロース原料とを接触させることにより行われる。気体中のオゾン濃度は、５０ｇ／ｍ３以上であることが好ましい。上限は、２５０ｇ／ｍ３以下であることが好ましく、２２０ｇ／ｍ３以下であることがより好ましい。従って、気体中のオゾン濃度は、５０〜２５０ｇ／ｍ３であることが好ましく、５０〜２２０ｇ／ｍ３であることがより好ましい。オゾン添加量は、セルロース原料の固形分１００重量％に対し、０．１量部以上であることが好ましく、５重量％以上であることがより好ましい。オゾン添加量の上限は、通常３０重量％以下である。従って、オゾン添加量は、セルロース原料の固形分１００重量％に対し、０．１〜３０重量％であることが好ましく、５〜３０重量％であることがより好ましい。オゾン処理温度は、通常０℃以上であり、好ましくは２０℃以上であり、上限は通常５０℃以下である。従って、オゾン処理温度は、０〜５０℃であることが好ましく、２０〜５０℃であることがより好ましい。オゾン処理時間は、通常は１分以上であり、好ましくは３０分以上であり、上限は通常３６０分以下である。従って、オゾン処理時間は、通常は１〜３６０分程度であり、３０〜３６０分程度が好ましい。オゾン処理の条件が上述の範囲内であると、セルロースが過度に酸化および分解されることを防ぐことができ、酸化セルロースの収率が良好となる。
【００２２】
オゾン処理されたセルロースに対しさらに、酸化剤を用いて追酸化処理を行ってもよい。追酸化処理に用いる酸化剤は、特に限定されないが例えば、二酸化塩素、亜塩素酸ナトリウム等の塩素系化合物、酸素、過酸化水素、過硫酸、過酢酸などが挙げられる。追酸化処理の方法としては例えば、これらの酸化剤を水またはアルコール等の極性有機溶媒中に溶解して酸化剤溶液を作成し、酸化剤溶液中にセルロース原料を浸漬させる方法が挙げられる。酸化セルロースナノファイバーに含まれるカルボキシル基、カルボキシレート基、アルデヒド基の量は、酸化剤の添加量、反応時間等の酸化条件をコントロールすることで調整することができる。
【００２３】
カルボキシル基量の測定方法の一例を以下に説明する。酸化セルロースの０．５重量％スラリー（水分散液）６０ｍＬを調製し、０．１Ｍ塩酸水溶液を加えてｐＨ２．５とした後、０．０５Ｎの水酸化ナトリウム水溶液を滴下してｐＨが１１になるまで電気伝導度を測定する。電気伝導度の変化が緩やかな弱酸の中和段階において消費された水酸化ナトリウム量（ａ）から、下式を用いて算出することができる。
カルボキシル基量〔ｍｍｏｌ／ｇ酸化セルロースまたはセルロースナノファイバー〕＝ａ〔ｍＬ〕×０．０５／酸化セルロース重量〔ｇ〕
【００２４】
（１−２−２）  エーテル化
エーテル化としては、カルボキシメチル（エーテル）化、メチル（エーテル）化、エチル（エーテル）化、シアノエチル（エーテル）化、ヒドロキシエチル（エーテル）化、ヒドロキシプロピル（エーテル）化、エチルヒドロキシエチル（エーテル）化、ヒドロキシプロピルメチル（エーテル）化などが挙げられる。この中から一例としてカルボキシメチル化の方法を以下に説明する。
【００２５】
カルボキシメチル化により得られるカルボキシメチル化セルロースまたはセルロースナノファイバー中の無水グルコース単位当たりのカルボキシメチル置換度は、０．０１以上が好ましく、０．０５以上がより好ましく、０．１０以上であることがさらに好ましい。当該置換度の上限は、０．５０以下が好ましく、０．４０以下がより好ましく、０．３５以下が更に好ましい。従って、カルボキシメチル基置換度は、０．０１〜０．５０が好ましく、０．０５〜０．４０がより好ましく、０．１０〜０．３０がさらに好ましい。
【００２６】
カルボキシメチル化方法は特に限定されないが、例えば、発底原料としてのセルロース原料をマーセル化し、その後エーテル化する方法が挙げられる。当該反応には、通常、溶媒が使用される。溶媒としては例えば、水、アルコール（例えば低級アルコール）およびこれらの混合溶媒が挙げられる。低級アルコールとしては例えば、メタノール、エタノール、ｎ−プロピルアルコール、イソプロピルアルコール、ｎ−ブタノール、イソブタノール、第３級ブタノールが挙げられる。混合溶媒における低級アルコールの混合割合は、通常は６０重量％以上または９５重量％以下であり、６０〜９５重量％であることが好ましい。溶媒の量は、セルロース原料に対し通常は３重量倍である。当該量の上限は特に限定されないが２０重量倍である。従って、溶媒の量は３〜２０重量倍であることが好ましい。
【００２７】
マーセル化は通常、発底原料とマーセル化剤を混合して行う。マーセル化剤としては例えば、水酸化ナトリウム、水酸化カリウム等の水酸化アルカリ金属が挙げられる。マーセル化剤の使用量は、発底原料の無水グルコース残基当たり０．５倍モル以上が好ましく、１．０モル以上がより好ましく、１．５倍モル以上であることがさらに好ましい。当該量の上限は、通常２０倍モル以下であり、１０倍モル以下が好ましく、５倍モル以下がより好ましい、従って、マーセル化剤の使用量０．５〜２０倍モルが好ましく、１．０〜１０倍モルがより好ましく、１．５〜５倍モルがさらに好ましい。
【００２８】
マーセル化の反応温度は、通常０℃以上であり、好ましくは１０℃以上であり、上限は通常７０℃以下、好ましくは６０℃以下である。従って、反応温度は通常０〜７０℃、好ましくは１０〜６０℃である。反応時間は、通常１５分以上、好ましくは３０分以上である。当該時間の上限は、通常８時間以下、好ましくは７時間以下である。従って、反応時間は、通常は１５分〜８時間、好ましくは３０分〜７時間である。
【００２９】
エーテル化反応は通常、カルボキシメチル化剤をマーセル化後に反応系に追加して行う。カルボキシメチル化剤としては例えば、モノクロロ酢酸ナトリウムが挙げられる。カルボキシメチル化剤の添加量は、セルロース原料のグルコース残基当たり通常は０．０５倍モル以上が好ましく、０．５倍モル以上がより好ましく、０．８倍モル以上であることがさらに好ましい。当該量の上限は、通常１０．０倍モル以下であり、５モル以下が好ましく、３倍モル以下がより好ましい、従って、当該量は好ましくは０．０５〜１０．０倍モルであり、より好ましくは０．５〜５であり、さらに好ましくは０．８〜３倍モルである。反応温度は通常３０℃以上、好ましくは４０℃以上であり、上限は通常９０℃以下、好ましくは８０℃以下である。従って反応温度は通常３０〜９０℃、好ましくは４０〜８０℃である。反応時間は、通常３０分以上であり、好ましくは１時間以上であり、その上限は、通常は１０時間以下、好ましくは４時間以下である。従って反応時間は、通常は３０分〜１０時間であり、好ましくは１時間〜４時間である。カルボキシメチル化反応の間必要に応じて、反応液を撹拌してもよい。
【００３０】
カルボキシメチル化セルロースナノファイバーのグルコース単位当たりのカルボキシメチル置換度の測定は例えば、次の方法による。すなわち、１）カルボキシメチル化セルロース（絶乾）約２．０ｇを精秤して、３００ｍＬ容共栓付き三角フラスコに入れる。２）硝酸メタノール１０００ｍＬに特級濃硝酸１００ｍＬを加えた液１００ｍＬを加え、３時間振とうして、カルボキシメチルセルロース塩（カルボキシメチル化セルロース）を水素型カルボキシメチル化セルロースにする。３）水素型カルボキシメチル化セルロース（絶乾）を１．５〜２．０ｇ精秤し、３００ｍＬ容共栓付き三角フラスコに入れる。４）８０％メタノール１５ｍＬで水素型カルボキシメチル化セルロースを湿潤し、０．１ＮのＮａＯＨを１００ｍＬ加え、室温で３時間振とうする。５）指示薬として、フェノールフタレインを用いて、０．１ＮのＨ２ＳＯ４で過剰のＮａＯＨを逆滴定する。６）カルボキシメチル置換度（ＤＳ）を、次式によって算出する：
Ａ＝［（１００×Ｆ’−（０．１ＮのＨ２ＳＯ４）（ｍＬ）×Ｆ）×０．１］／（水素型カルボキシメチル化セルロースの絶乾質量（ｇ））
ＤＳ＝０．１６２×Ａ／（１−０．０５８×Ａ）
Ａ：水素型カルボキシメチル化セルロースの１ｇの中和に要する１ＮのＮａＯＨ量（ｍＬ）
Ｆ：０．１ＮのＨ２ＳＯ４のファクター
Ｆ’：０．１ＮのＮａＯＨのファクター
【００３１】
（１−２−３）カチオン化
カチオン化により得られるカチオン化セルロースナノファイバーは、アンモニウム、ホスホニウム、スルホニウム等のカチオン、または該カチオンを有する基を分子中に含んでいればよい。カチオン化セルロースナノファイバーは、アンモニウムを有する基を含むことが好ましく、四級アンモニウムを有する基を含むことがより好ましい。
【００３２】
カチオン化の方法は特に限定されないが例えば、セルロース原料にカチオン化剤と触媒を水またはアルコールの存在下で反応させる方法が挙げられる。カチオン化剤としては例えば、グリシジルトリメチルアンモニウムクロリド、３−クロロ−２−ヒドロキシプロピルトリアルキルアンモニウムハイドライト（例：３−クロロ−２−ヒドロキシプロピルトリメチルアンモニウムハイドライト）またはこれらのハロヒドリン型などが挙げられ、これらのいずれかを用いることで、四級アンモニウムを含む基を有するカチオン化セルロースを得ることができる。触媒としては例えば、水酸化ナトリウム、水酸化カリウムなどの水酸化アルカリ金属が挙げられる。アルコールとしては例えば、炭素数１〜４のアルコールが挙げられる。カチオン化剤の量は、好ましくはセルロース原料１００重量％に対して５重量％以上であり、より好ましくは１０重量％以上である。当該量の上限は通常８００重量％以下であり、好ましくは５００重量％以下である。触媒の量は、好ましくはセルロース繊維１００重量％に対して０．５重量％以上であり、より好ましくは１重量％以上である。当該量の上限は通常７重量％以下であり、好ましくは３重量％以下である。アルコールの量は、好ましくはセルロース繊維１００重量％に対して５０重量％以上であり、より好ましくは１００重量％以上である。当該量の上限は通常５００００重量％以下であり、好ましくは５００重量％以下である。
【００３３】
カチオン化の際の反応温度は通常１０℃以上、好ましくは３０℃以上であり、上限は通常９０℃以下、好ましくは８０℃以下である。反応時間は、通常１０分以上であり、好ましくは３０分以上であり、上限は通常は１０時間以下、好ましくは５時間以下である。カチオン化反応の間必要に応じて、反応液を撹拌してもよい。
【００３４】
カチオン化セルロースのグルコース単位当たりのカチオン置換度は、カチオン化剤の添加量、水またはアルコールの組成比率によって調整することができる。カチオン置換度とは、セルロースを構成する単位構造（グルコピラノース環）あたりの導入された置換基の個数を示す。すなわちカチオン置換度は、「導入された置換基のモル数をグルコピラノース環の水酸基の総モル数で割った値」として定義される。純粋セルロースは単位構造（グルコピラノース環）あたり３個の置換可能な水酸基を有しているため、カチオン置換度の理論最大値は３（最小値は０）である。
【００３５】
カチオン化セルロースナノファイバーのグルコース単位当たりのカチオン置換度は、０．０１以上が好ましく、０．０２以上がより好ましく、０．０３以上がさらに好ましい。当該置換度の上限は、０．４０以下が好ましく、０．３０以下がより好ましく、０．２０以下がさらに好ましい。従って、カチオン置換度は０．０１〜０．４０であることが好ましく、０．０２〜０．３０がより好ましく、０．０３〜０．２０がさらに好ましい。セルロースにカチオン置換基を導入することで、セルロース同士が電気的に反発する。このため、カチオン置換基を導入したセルロースは容易にナノ解繊することができる。グルコース単位当たりのカチオン置換度が０．０１以上であることにより、十分にナノ解繊することができる。一方、グルコース単位当たりのカチオン置換度が０．４０以下であることにより、膨潤または溶解を抑制することができ、これにより繊維形態を維持することができ、ナノファイバーとして得られない事態を防止することができる。
【００３６】
グルコース単位当たりのカチオン置換度の測定方法の一例を以下に説明する。試料（カチオン化セルロース）を乾燥させた後に、全窒素分析計ＴＮ−１０（三菱化学株式会社製）で窒素含有量を測定する。例えば、カチオン化剤として３−クロロ−２−ヒドロキシプロピルトリメチルアンモニウムクロライドを用いた場合、次式によりカチオン化度が算出される。ここでいうカチオン置換度とは、無水グルコース単位１モル当たりの置換基のモル数の平均値である。
カチオン置換度＝（１６２×Ｎ）／（１−１１６×Ｎ）
Ｎ：カチオン化セルロース１ｇあたりの窒素含有量（ｍｏｌ）
【００３７】
（１−２−４）エステル化
エステル化の方法は特に限定されないが、例えばセルロース系原料に対し後述する化合物Ａを反応させる方法が挙げられる。セルロース系原料に対し化合物Ａを反応させる方法としては、例えば、セルロース系原料に化合物Ａの粉末または水溶液を混合する方法、セルロース系原料のスラリーに化合物Ａの水溶液を添加する方法等が挙げられる。これらのうち、反応の均一性が高まり、かつエステル化効率が高くなることから、セルロース系原料またはそのスラリーに化合物Ａの水溶液を混合する方法が好ましい。
【００３８】
化合物Ａとしては例えば、リン酸、ポリリン酸、亜リン酸、ホスホン酸、ポリホスホン酸、これらのエステル等が挙げられる。化合物Ａは、塩の形態でもよい。上記の中でも、低コストであり、扱いやすく、またパルプ繊維のセルロースにリン酸基を導入して、解繊効率の向上が図れるなどの理由から、リン酸系化合物が好ましい。リン酸系化合物は、リン酸基を有する化合物であればよく、例えば、リン酸、リン酸二水素ナトリウム、リン酸水素二ナトリウム、リン酸三ナトリウム、ピロリン酸ナトリウム、メタリン酸ナトリウム、リン酸二水素カリウム、リン酸水素二カリウム、リン酸三カリウム、ピロリン酸カリウム、メタリン酸カリウム、リン酸二水素アンモニウム、リン酸水素二アンモニウム、リン酸三アンモニウム、ピロリン酸アンモニウム、メタリン酸アンモニウム等が挙げられる。用いられるリン酸系化合物は、これらの１種あるいは２種以上の組み合わせでもよい。これらのうち、リン酸基導入の効率が高く、解繊工程で解繊しやすく、かつ工業的に適用しやすい観点から、リン酸、リン酸のナトリウム塩、リン酸のカリウム塩、リン酸のアンモニウム塩が好ましく、リン酸二水素ナトリウム、リン酸水素二ナトリウムがより好ましい。また、反応の均一性が高まり、かつリン酸基導入の効率が高くなることから、エステル化においてはリン酸系化合物の水溶液を用いることが好ましい。リン酸系化合物の水溶液のｐＨは、リン酸基導入の効率を高める観点から７以下が好ましく、パルプ繊維の加水分解を抑える観点から３〜７がより好ましい。
【００３９】
エステル化の方法としては例えば、以下の方法が挙げられる。セルロース系原料の懸濁液（例えば、固形分濃度０．１〜１０重量％）に化合物Ａを撹拌しながら添加し、セルロースにリン酸基を導入する。化合物Ａがリン酸系化合物の場合、セルロース系原料を１００重量部に対して化合物Ａの添加量はリン元素量として、０．２重量部以上が好ましく、１重量部以上がより好ましい。これにより、微細繊維状セルロースの収率をより向上できる。当該量の上限は、５００重量部以下が好ましく、４００重量部以下がより好ましい。これにより、化合物Ａの使用量に見合った収率を効率よく得ることができる。従って、０．２〜５００重量部が好ましく、１〜４００重量部がより好ましい。
【００４０】
セルロース系原料に対し化合物Ａを反応させる際、さらに化合物Ｂを反応系に加えてもよい。化合物Ｂを反応系に加える方法としては例えば、セルロース系原料のスラリー、化合物Ａの水溶液、またはセルロース系原料と化合物Ａのスラリーに、添加する方法が挙げられる。化合物Ｂは特に限定されないが、塩基性であることが好ましく、塩基性を示す窒素含有化合物がより好ましい。「塩基性を示す」とは通常、フェノールフタレイン指示薬の存在下で化合物Ｂの水溶液が桃〜赤色を呈すること、または化合物Ｂの水溶液のｐＨが７より大きいことを意味する。塩基性を示す窒素含有化合物は、本発明の効果を奏する限り特に限定されないが、アミノ基を有する化合物が好ましい。例えば、尿素、メチルアミン、エチルアミン、トリメチルアミン、トリエチルアミン、モノエタノールアミン、ジエタノールアミン、トリエタノールアミン、ピリジン、エチレンジアミン、ヘキサメチレンジアミンなどが挙げられる。この中でも低コストで扱いやすい点で、尿素が好ましい。化合物Ｂの添加量は、２〜１０００重量部が好ましく、１００〜７００重量部がより好ましい。反応温度は０〜９５℃が好ましく、３０〜９０℃がより好ましい。反応時間は特に限定されないが、通常１〜６００分程度であり、３０〜４８０分が好ましい。エステル化反応の条件がこれらのいずれかの範囲内であると、セルロースが過度にエステル化されて溶解しやすくなることを防ぐことができ、リン酸エステル化セルロースの収率を向上させることができる。
【００４１】
セルロース系原料に化合物Ａを反応させた後、通常はエステル化セルロース懸濁液が得られる。エステル化セルロース懸濁液は必要に応じて脱水される。脱水後には加熱処理を行うことが好ましい。これにより、セルロース系原料の加水分解を抑えることができる。加熱温度は、１００〜１７０℃が好ましく、加熱処理の際に水が含まれている間は１３０℃以下（更に好ましくは１１０℃以下）で加熱し、水を除いた後１００〜１７０℃で加熱処理することがより好ましい。
【００４２】
リン酸エステル化セルロースにおいては、セルロース原料にリン酸基置換基が導入されており、セルロース同士が電気的に反発する。そのため、リン酸エステル化セルロースは容易にナノ解繊することができる。リン酸エステル化セルロースのグルコース単位当たりのリン酸基置換度は０．００１以上が好ましい。これにより、十分な解繊（例えばナノ解繊）が実施できる。当該置換度の上限は０．６０が好ましい。これにより、リン酸エステル化セルロースの膨潤または溶解を防止し、ナノファイバーが得られない事態を防止することができる。従って当該置換度は０．００１〜０．６０であることが好ましい。リン酸エステル化セルロースは、煮沸後冷水で洗浄する等の洗浄処理がなされることが好ましい。これにより解繊を効率よく行うことができる。
【００４３】
（１−３）解繊
セルロース原料の解繊は、セルロース原料に化学変性を施す前に行ってもよいし、後に行ってもよい。解繊処理は１回行ってもよいし、複数回行ってもよい。複数回の場合それぞれの解繊の時期はいつでもよい。
【００４４】
解繊に用いる装置は特に限定されないが、例えば、高速回転式、コロイドミル式、高圧式、ロールミル式、超音波式などのタイプの装置が挙げられ、高圧または超高圧ホモジナイザーが好ましく、湿式の高圧または超高圧ホモジナイザーがより好ましい。装置は、セルロース原料または変性セルロース（通常は分散液）に強力なせん断力を印加できることが好ましい。装置が印加できる圧力は、５０ＭＰａ以上が好ましく、より好ましくは１００ＭＰａ以上であり、さらに好ましくは１４０ＭＰａ以上である。装置は、セルロース原料又は変性セルロース（通常は分散液）に上記圧力を印加することができかつ強力なせん断力を印加できる、湿式の高圧または超高圧ホモジナイザーが好ましい。これにより、解繊を効率的に行うことができる。
【００４５】
解繊をセルロース原料の分散体に対して行う場合、分散体中のセルロース原料の固形分濃度は、通常は０．１重量％以上、好ましくは０．２重量％以上、より好ましくは０．３重量％以上である。これにより、セルロース繊維原料の量に対する液量が適量となり効率的である。当該濃度の上限は通常１０重量％以下、好ましくは６重量％以下である。これにより流動性を保持することができる。
【００４６】
解繊（好ましくは高圧ホモジナイザーでの解繊）、または必要に応じて解繊前に行う分散処理に先立ち、必要に応じて予備処理を行ってもよい。予備処理は、高速せん断ミキサーなどの混合、撹拌、乳化、分散装置を用いて行えばよい。
【００４７】
（１−４）ろ過
本発明では、セルロースナノファイバー分散液を０．０１ＭＰａ以上のろ過差圧で加圧ろ過または減圧ろ過する。ろ過に供するセルロースナノファイバー分散液におけるセルロースナノファイバー濃度は０．１〜５重量％、好ましくは０．２〜４重量％、より好ましくは０．５〜３重量％である。前記ろ過差圧でろ過を行うことにより、セルロースナノファイバー分散液の濃度や粘度が高くても充分なろ過処理量の達成が可能となる。ろ過差圧は０．０１〜１０ＭＰａであることが好ましい。当該差が０．０１ＭＰａ未満であると充分なろ過処理量が達成できず、また、ろ過処理量を達成するためには相当の希釈が必要であり、その後の工程を考慮すると適当でない。ろ過に用いる装置としては、ヌッチェ型、キャンドル型、リーフディスク型、ドラム型、フィルタープレス型、ベルトフィルター型等が挙げられる。
【００４８】
ろ過処理量は１時間当たり１０Ｌ／ｍ２以上であることが好ましく、１００Ｌ／ｍ２以上であることがより好ましい。ろ過の方法としては、ろ過助剤を用いる助剤ろ過、多孔質ろ材を用いるろ材ろ過が挙げられる。本発明においては、適宜方法を選択でき、前記二つのろ過方法を併用してもよい。この場合、ろ過方法の順序は任意に選択できる。さらに２つ以上のろ過工程を実施する場合、いずれか１つのろ過工程が前記ろ過差圧で実施されていればよいが、すべてのろ過工程が前記ろ過差圧で実施されてもよい。以下、ろ過助剤およびろ材について詳細に説明する。
【００４９】
（１−４−１）ろ過助剤
ろ過助剤を用いる助剤ろ過は、ろ過助剤で形成されたろ過層を取り除くことによりろ過処理で生じたろ材の目詰まりを容易に解消することができるので好ましい。このため、連続的なろ過処理を行うことが可能である。ろ過助剤は平均粒子径が１５０μｍ以下の粒状物であることが好ましく、１〜１５０μｍの粒状物がより好ましく、１０〜７５μｍの粒状物がさらに好ましく、１５〜４５μｍの粒状物がよりさらに好ましく、２５〜４５μｍの粒状物が特に好ましい。平均粒子径がこれより小さいとろ過速度が低下し、これより大きな粒径の場合は異物を捉えきれないためろ過処理の効果が得られない。ろ過助剤は後述するとおり珪藻土等の略球形である場合、粉末セルロースのように棒状である場合があるが、いずれの場合でもＪＩＳ  Ｚ８８２５−１に従いレーザー回折式測定器により平均粒子径を測定できる。
【００５０】
ろ過助剤を用いるろ過は、ろ材の上にろ過助剤の層を形成するプレコートろ過、ろ過助剤とセルロースナノファイバー分散液を予め混合し、これをろ過するボディーフィードろ過のいずれによって行ってもよいが、両者を組合せると処理量が向上しかつろ液の品質が良好となるためより好ましい。また、助剤の種類を変えて多段で助剤ろ過を行ってもよい。ろ過助剤を用いて２つ以上のろ過工程を実施する場合、いずれか１つのろ過工程が前記ろ過差圧で実施されていればよいが、すべてのろ過工程が前記ろ過差圧で実施されてもよい。ろ過助剤としては無機化合物、有機化合物のいずれを用いてもよいが、粒状のものが好ましい。好ましい例としては、珪藻土、粉末セルロース、パーライト、活性炭等が挙げられる。以下、一例として珪藻土および粉末セルロースについて詳細に説明する。
【００５１】
（１−４−１−１）珪藻土
珪藻土とは、主に珪藻の殻からなる軟質の岩石または土壌であり、シリカを主成分とするが、シリカ以外にもアルミナ、酸化鉄、アルカリ金属の酸化物等を含んでいてもよい。また、多孔質で高い空隙率を有し、ケーク嵩密度が０．２〜０．４５ｇ／ｃｍ３程度のものが好ましい。珪藻土の中でも、焼成品や融剤焼成品が好ましく、さらには淡水産珪藻土が好ましいが、他の珪藻土も使用できる。このような珪藻土の具体例としては、セライト社製のセライト（登録商標）、イーグルピッチャーミネラルズ社製のよりセラトム（登録商標）が挙げられる。
【００５２】
（１−４−１−２）粉末セルロース
粉末セルロースとは、木材パルプの非結晶部分を酸加水分解処理で除去した後、粉砕、篩分けして得られる微結晶性セルロースからなる棒軸状粒子である。粉末セルロースにおけるセルロースの重合度は好ましくは１００〜５００程度であり、Ｘ線回折法による粉末セルロースの結晶化度は好ましくは７０〜９０％であり、レーザー回折式粒度分布測定装置による体積平均粒子径は好ましくは１００μｍ以下であり、より好ましくは５０μｍ以下である。体積平均粒子径が１００μｍ以下であると、流動性に優れるセルロースナノファイバー分散液を得ることができる。本発明で用いる粉末セルロースとしては、例えば、精選パルプを酸加水分解した後に得られる未分解残渣を精製かつ乾燥し、粉砕、篩い分けする方法により製造される棒軸状であって一定の粒径分布を有する結晶性セルロース粉末、日本製紙社製ＫＣフロック（登録商標）、旭化成ケミカルズ社製セオラス（登録商標）、ＦＭＣ社製アビセル（登録商標）が挙げられる。
【００５３】
（１−４−２）ろ材
ろ材としては、金属繊維、セルロース、ポリプロピレン、ポリエステル、ナイロン、ガラス、コットン、ポリテトラフルオロエチレン、ポリフェニレンサルファイド等の素材からなるフィルター、メンブレン、ろ布、金属粉を焼結させてなるフィルター、またはスリット状フィルター等が挙げられる。このうち特に金属フィルターあるいはメンブレンフィルターが好ましい。
【００５４】
ろ材の好ましい平均孔径は、上記のろ過助剤と併用する場合は特に限定されず、公知のものを用いることができる。一方、上記のろ過助剤を併用せず、ろ材のみによりろ過する場合、ろ材の平均孔径は好ましくは０．０１〜１００μｍ、より好ましくは０．１〜５０μｍ、さらに好ましくは１〜３０μｍである。平均孔径がこれより小さいと十分なろ過速度が得られず、これより大きいとろ過助剤を捉えきれないためろ過効果が得られにくくなる。
【００５５】
（１−５）セルロースナノファイバーの形態
ゴム成分と混合されるセルロースナノファイバーの形態は、特に限定されない。例えば、前記ろ過処理後のセルロースナノファイバーの分散液、当該分散液の乾燥固形物、当該分散液の湿潤固形物、前記ろ過処理を経て得たセルロースナノファイバーと水溶性高分子との混合液、混合液の乾燥固形物、混合液の湿潤固形物などをゴム成分と混合することができる。湿潤固形物とは、前記分散液と乾燥固形物との中間の態様の固形物である。水溶性高分子としては例えば、セルロース誘導体（カルボキシメチルセルロース、メチルセルロース、ヒドロキシプロピルセルロース、エチルセルロース）、キサンタンガム、キシログルカン、デキストリン、デキストラン、カラギーナン、ローカストビーンガム、アルギン酸、アルギン酸塩、プルラン、澱粉、かたくり粉、クズ粉、陽性澱粉、燐酸化澱粉、コーンスターチ、アラビアガム、ローカストビーンガム、ジェランガム、ゲランガム、ポリデキストロース、ペクチン、キチン、水溶性キチン、キトサン、カゼイン、アルブミン、大豆蛋白溶解物、ペプトン、ポリビニルアルコール、ポリアクリルアミド、ポリアクリル酸ソーダ、ポリビニルピロリドン、ポリ酢酸ビニル、ポリアミノ酸、ポリ乳酸、ポリリンゴ酸、ポリグリセリン、ラテックス、ロジン系サイズ剤、石油樹脂系サイズ剤、尿素樹脂、メラミン樹脂、エポキシ樹脂、ポリアミド樹脂、ポリアミド・ポリアミン樹脂、ポリエチレンイミン、ポリアミン、植物ガム、ポリエチレンオキサイド、親水性架橋ポリマー、ポリアクリル酸塩、でんぷんポリアクリル酸共重合体、タマリンドガム、ジェランガム、ペクチン、グァーガム、およびコロイダルシリカ、ならびにこれらの混合物が挙げられる。この中でも溶性の点から、カルボキシメチルセルロースおよびその塩を用いることが好ましい。
【００５６】
セルロースナノファイバーの乾燥固形物および湿潤固形物は、前記ろ過処理後のセルロースナノファイバーの分散液またはセルロースナノファイバーと水溶性高分子の混合液を乾燥して調製できる。乾燥方法は特に限定されないが、例えば、スプレードライ、圧搾、風乾、熱風乾燥、または真空乾燥が挙げられる。乾燥装置としては例えば、連続式のトンネル乾燥装置、バンド乾燥装置、縦型乾燥装置、垂直ターボ乾燥装置、多重段円板乾燥装置、通気乾燥装置、回転乾燥装置、気流乾燥装置、スプレードライヤ乾燥装置、噴霧乾燥装置、円筒乾燥装置、ドラム乾燥装置、スクリューコンベア乾燥装置、加熱管付回転乾燥装置、振動輸送乾燥装置等、回分式の箱型乾燥装置、通気乾燥装置、真空箱型乾燥装置、または撹拌乾燥装置等が挙げられる。これらの乾燥装置は、単独で用いてもよいし、２つ以上を組合せて用いてもよい。ドラム乾燥装置は、均一に被乾燥物に熱エネルギーを直接供給することができるのでエネルギー効率が高く、かつ必要以上に熱を加えずに直ちに乾燥物を回収することができるので好ましい。
【００５７】
（１−６）セルロースナノファイバー中の異物の評価方法
本発明で用いるろ過処理後のセルロースナノファイバー分散液は、以下の方法で異物量を評価した際に、２５％以下の異物面積比率を有することが好ましく、４％以下の異物面積比率を有することがより好ましい。以下、評価方法について説明する。
【００５８】
（１−６−１）セルロースナノファイバー分散液の薄膜化工程
ろ過後のセルロースナノファイバー分散液を薄膜化して、評価用のサンプル（検体）を調製する。セルロースナノファイバー分散液を薄膜化する方法としては、たとえば当該分散液を基材上に塗工して塗膜を形成し、この塗膜を乾燥させる方法が挙げられる。そして、当該塗膜を基材から剥離することにより評価用のサンプルを得る。得られた薄膜（セルロースナノファイバーフィルム）は物理的強度に優れ、かつ高い透明性を有している。
【００５９】
前記基材としては、特に限定されず、一般的に使用されている種々のシート状の基材（フィルム状のものを含む）の中から、適宜選択できる。このような基材の材質として、たとえば、紙、板紙、ポリ乳酸等の生分解性プラスチック、ポリオレフィン系樹脂（ポリエチレン、ポリプロピレン等）、ポリエステル系樹脂（ポリエチレンテレフタレート（ＰＥＴ）、ポリブチレンテレフタレート、ポリエチレンナフタレート等）、ポリアミド系樹脂（ナイロン−６、ナイロン−６６等）、ポリ塩化ビニル系樹脂、ポリイミド系樹脂、これらの高分子を構成するモノマーのいずれか２種以上の共重合体等が挙げられる。
【００６０】
サンプル調製用のセルロースナノファイバー分散液の固形分濃度は特に限定されないが、例えば０．０１〜１０重量％程度、好ましくは０．１〜２重量％程度である。固形分濃度が低すぎると、凝集物等の異物が含まれていてもその異物の量が減少するため画像観察の精度が低下する。一方、固形分濃度が高すぎると、分散液の粘度が高くなり気泡の除去が困難となるため画像観察の精度が低下する。
【００６１】
塗膜の形成方法は特に限定されず、コーティング法、キャスト法等の公知の方法が利用できる。コーティング法としては、グラビアコート法、グラビアリバースコート法、ロールコート法、リバースロールコート法、マイクログラビアコート法、コンマコート法、エアナイフコート法、バーコート法、メイヤーバーコート法、ディップコート法、ダイコート法、スプレーコート法等が挙げられ、いずれの方法を用いてもよい。
【００６２】
塗膜の乾燥条件は、塗膜中の水性媒体を除去できればよく、特に限定されない。乾燥時の温度は、一般には０〜２００℃、好ましくは０〜１００℃、さらに好ましくは室温である。また、乾燥時の圧力条件も適宜設定されるが、通常は大気圧下、風乾等の条件で行われる。また、乾燥時間は、適宜設定されるが、例えば１分間〜７日間、通常は３時間以上が好ましい。乾燥温度および乾燥時間の上限は、セルロースナノファイバー分散液中の固形分濃度や用いる水性媒体の種類、乾燥時間等を考慮して適宜設定すればよい。
【００６３】
上記の方法で得られるセルロースナノファイバーフィルムの厚さは、セルロースナノファイバー分散液の固形分濃度や乾燥条件に応じて適宜設定されるが、本発明においては、例えば０．１μｍ〜１０ｍｍ程度の範囲であることが好ましい。フィルム厚さが０．１μｍ未満であると、上記基材（表面の凹凸）の影響を受け、光の屈折の影響を受ける可能性があり、フィルム厚さが１０ｍｍよりも厚いと透過光が減少する可能性があり、いずれにしても画像観察の精度が低下する。
【００６４】
上記セルロースナノファイバーフィルムの大きさは、特に限定されないが、できるだけ広い範囲を一度に観察できて評価の信頼性を高める観点から、例えば、５ｃｍ×５ｃｍ〜５０ｃｍ×５０ｃｍ程度が好適である。
【００６５】
測定精度を高めるために、サンプル作製用のセルロースナノファイバー分散液は表面張力調整剤を含むことが好ましい。この他、当該分散液は本発明の効果を損なわない範囲で必要に応じて、他の成分を含んでいてもよい。他の成分としては、特に限定されず、公知の添加剤から適宜選択できる。具体的には、消泡剤、水溶性高分子、合成高分子、配向促進剤、架橋剤等が挙げられる。
【００６６】
表面張力調整剤としては、例えば、ポリエチレングリコール（ＰＥＧ）、脂肪酸ナトリウム、アルキルトリメチルアンモニウム塩、アルキルジメチルアミンオキシド、ポリオキシエチレンアルキルエーテル、アルキルモノグリセリルエーテル、ポリビニルアルコール、ポリアクリル酸ナトリウム等を用いることができる。表面張力調整剤にはアニオン性、カチオン性、ノニオン性のものがあり、化学変性により付与されたセルロースナノファイバーの電荷に対して、凝集を生じないものを選択すればよい。上記の例示の中でも、ノニオン性のポリエチレングリコール（ＰＥＧ）は変性セルロースがアニオン変性であってもカチオン変性であっても凝集が起こらないため、特に好ましい。
【００６７】
本発明において、前記表面張力調整剤の添加量は、セルロースナノファイバーの絶乾重量を１００重量部としたとき、２５〜１５００重量部の範囲であることが好ましい。当該添加量が２５重量部未満であると、薄膜化したとき平滑性が得られず観察が難しくなり、上述の効果が十分に発揮されない。他方、当該添加量が１５００重量部を超えると、フィルム強度が弱くなって観察が難しくなり、かつ、セルロースナノファイバーの固形分濃度が下がり、画像の精度が低下するため良好な観察画像を得られないという問題が生じることがある。以上から、表面張力調整剤の添加量は、５０〜１０００重量部の範囲がより好ましく、１００〜５００重量部がよりさらに好ましい。
【００６８】
評価用のサンプルとしては、上記のセルロースナノファイバーフィルムのみから構成される単層シートであってもよく、さらに、当該セルロースナノファイバーフィルム以外の他の層を有する多層シートであってもよい。当該単層シートは、上述のように基材上に形成したセルロースナノファイバー塗膜を当該基材から剥離することにより得られる。
【００６９】
また、多層シートは、当該他の層の上に直接前記セルロースナノファイバーシートを形成する、あるいは単層シートと他のシートとを積層することにより調製できる。後者の場合、単層シートと他のシートとは、接着剤を用いて積層してもよく、直接積層してもよい。
【００７０】
この他、コーター等の装置を用いずに、セルロースナノファイバー薄膜を調製する簡便な方法として、上記基材上に適当な枠体を設置し、この枠体内にセルロースナノファイバー分散液を注いで乾燥させる方法が挙げられる。
【００７１】
また、前記サンプルは、必ずしもセルロースナノファイバーフィルム（乾燥薄膜）でなくてもよく、例えば、ガラス板上に枠を設けたもの、あるいはガラス製シャーレ等の基材に前記セルロースナノファイバー分散液を注いで、液状のまま薄膜化したものをサンプルとして用いてもよい。このような基材としては、偏光に影響を与えるので延伸フィルムのような配向フィルムは不向きであるが、偏光に影響を与えないものであれば種類は問わない。当該基材としては特にガラスが望ましい。
【００７２】
以上の薄膜化工程は、たとえば乾燥時に埃等の混入の恐れがあるため、クリーンルームなどのクリーン度が保たれる環境で実施することが好ましい。また、クリーンルーム内に乾燥機を設置してもよく、クリーン乾燥機を使用してもよい。
【００７３】
（１−６−２）画像取得工程
当該工程の一例を図１に示す。前記薄膜（例えばセルロースナノファイバーフィルム）を検体１とし、検体１の両面（表面および裏面）側にそれぞれ偏光板２、３を配置する。これら一対の偏光板２、３は偏光軸方向が互いに直交するように配置される。一方の偏光板（図１における下方の偏光板３）の下に光源２０を配置し、当該該光源２０から上方へ光を照射する。そして、他方の偏光板（図１における上方の偏光板２）の上方に設置した撮影装置１０によって透過画像を撮影することにより画像を取得できる。
【００７４】
偏光板２、３の材質、構造等は特に限定されない。偏光板２、３は少なくとも検体１の全体を覆う大きさとする。乱反射を抑制する観点から、検体１の両面にそれぞれ偏光板２、３が密着するように配置することが望ましい。
【００７５】
撮影装置１０としては、一般的なデジタルカメラ等を使用できる。また、撮影する際のモードや感度は特に限定されないが、なるべく解像度の高い条件で撮影を行うことが好ましい。マニュアルモードでＩＳＯ感度を２００〜８００程度とし、ピントがぼやけない程度の撮影距離を保った状態で、カメラを固定して使用することが好ましい。カメラの画素数は高いほど精度が上がるが、１０００万画素以上のものが望ましい。
【００７６】
光源２０は、点光源でも、面状（板状）光源でもよいが、比較的広い領域を均一に照明するためには面状光源が好適である。
【００７７】
互いに偏光軸が直交する方向に配置した２枚の偏光板２、３の間に検体１を挟み、下方より光を当てると、通常は何も観察されないが、検体１中に未解繊繊維物等の異物が含まれていると、当該異物によって偏光面が回転し、上方の偏光板２より異物に起因する光像が射出され、異物の存在を観察することができる。特に、図１に示す実施形態のように、２枚の偏光板２、３の間に検体１を挟み、その直上よりカメラ等で撮影することにより、異物の存在を観察しやすい画像を得ることができる。図２は撮影画像例を示す。画像中に見える白い点状のものが異物の存在を示している。セルロースナノファイバー分散液に表面張力調整剤を添加しない場合、図３に示すような画像が観察される。当該画像は全体がぼやけており、異物が存在していても明確に判別することができない。
【００７８】
（１−６−３）異物の判別工程
前記工程で撮影画像をもとに、検体１中の異物の有無を判別する。検体１中に異物が含まれている場合、その存在を画像上で観察することができるので、従来目視では判断できなかったセルロースナノファイバー分散液中の異物の有無を容易に判別することができる。また、前述したように、検体１は任意の大きさに設定できるので、サンプルの広い領域を一度に測定することができ、簡便でかつ信頼性の高い評価を行うことが可能である。
【００７９】
得られた画像の画像解析により異物の面積比率を算出することができる。画像解析は、任意の画像解析ソフトを使用して実施することができる。例えば、ＷａｙｎｅＲａｓｂａｎｄ社が提供しているＩｍａｇｅＪなどのソフトを使用することができるが、限定されない。本評価方法によってセルロースナノファイバー分散液中の異物の比率を数値化して客観的に評価することが可能になる。
【００８０】
（２）ゴム成分
ゴム成分とはゴムの原料であって架橋してゴムとなるものをいう。天然ゴム用のゴム成分および合成ゴム用のゴム成分が存在するが、本発明においてはいずれを用いてもよく、また両者を組合せてもよい。便宜上、天然ゴム用等のゴム成分を「天然ゴムポリマー」等という。
【００８１】
天然ゴム（ＮＲ）ポリマーとしては、化学修飾を施さない狭義の天然ゴムポリマー；塩素化天然ゴムポリマー、クロロスルホン化天然ゴムポリマー、エポキシ化天然ゴムポリマー等の化学修飾した天然ゴムポリマー；水素化天然ゴムポリマー；脱タンパク天然ゴムポリマーが挙げられる。合成ゴムポリマーとしては例えば、ブタジエンゴム（ＢＲ）ポリマー、スチレン−ブタジエン共重合体ゴム（ＳＢＲ）ポリマー、イソプレンゴム（ＩＲ）ポリマー、アクリロニトリル−ブタジエンゴム（ＮＢＲ）ポリマー、クロロプレンゴムポリマー、スチレン−イソプレン共重合体ゴムポリマー、スチレン−イソプレン−ブタジエン共重合体ゴムポリマー、イソプレン−ブタジエン共重合体ゴムポリマー等のジエン系ゴムポリマー；ブチルゴム（ＩＩＲ）ポリマー、エチレン−プロピレンゴム（ＥＰＭ、ＥＰＤＭ）ポリマー、アクリルゴム（ＡＣＭ）ポリマー、エピクロロヒドリンゴム（ＣＯ、ＥＣＯ）ポリマー、フッ素ゴム（ＦＫＭ）ポリマー、シリコーンゴム（Ｑ）ポリマー、ウレタンゴム（Ｕ）ポリマー、クロロスルホン化ポリエチレン（ＣＳＭ）ポリマー等の非ジエン系ゴムポリマーが挙げられる。これらのゴムポリマーは一種のみ使用してもよいし、複数種を併用してもよい。これらの中でもＮＢＲポリマー、ＮＲポリマー、ＳＢＲポリマー、クロロプレンゴムポリマーが特に好ましい。
【００８２】
ゴム成分はそのまま混合に供してもよいが、ゴム成分を分散媒に分散させた分散液（ラテックス）や溶媒に溶解した溶液にして混合に供してもよい。分散媒および溶媒（以下、まとめて「液状媒体」ともいう）としては例えば、水、有機溶媒が挙げられる。液状媒体の量は、ゴム成分１００重量部に対して１０〜１０００重量部が好ましい。
【００８３】
（３−１）セルロースナノファイバーとゴム成分の混合
セルロースナノファイバーとゴム成分とを混合する方法は、特に限定されない。一例として、セルロースナノファイバーの水分散液とゴム成分の水分散液（ラテックス）を、ミキサー等を用いて混合し、水を除去した後にオープンロール等を用いて混練することで両者を混合できる。当該方法によりゴム成分中にセルロースナノファイバーを均一に分散させることができる。水を除去する方法は、特に制限されず従来公知の方法で行うことができる。例えば、オーブンなどの乾燥器で乾燥させる方法、酸や塩を添加することにより混合物を凝固させ、脱水、洗浄して乾燥する方法が挙げられる。セルロースナノファイバーとゴム成分との配合比は、後述するゴム組成物としたときの比率を達成できるように調整されるが、例えばゴム成分１００重量部に対してセルロース系繊維を０．１〜１００重量部とすることが好ましい。
【００８４】
２．ゴム組成物の製造方法
前記の方法で製造したマスターバッチに、架橋剤を添加して混練りすることで架橋性のマスターバッチを製造できる。混練りとはマスターバッチ中に、架橋剤や他の配合剤を均一に分散させる工程である。混練りは公知のとおりに行ってよく、例えば、バンバリーミキサー、ニーダー、オープンロールなどを用いて実施できる。架橋剤としては硫黄や過酸化物が挙げられる。架橋剤の配合量は適宜調整される。他の配合剤としては、スルフェンアミド（Ｎ−ｔ−ブチル−２−ベンゾチアゾールスルフェンアミド等）、酸化亜鉛、ステアリン酸等の加硫促進剤、加硫促進助剤、カーボンブラック、シリカ等の補強剤、シランカップリング剤、オイル、硬化レジン、ワックス、老化防止剤、しゃく解剤、着色剤などゴムの分野で使用可能なものが挙げられる。他の配合剤は、マスターバッチに添加することもできる。
【００８５】
また、マスターバッチに、さらにゴム成分を加えて混練りを行い、セルロース系繊維濃度を希釈したマスターバッチとすることもできる。
【００８６】
混練りの温度は、常温程度（１５〜３０℃程度）でもよいが、ゴム成分が架橋反応しない程度に高温に加熱してもよい。例えば温度の上限は１４０℃以下、より好ましくは１００℃である。温度の下限は１５℃以上、好ましくは２０℃以上である。従って混練りの温度は、１５〜１４０℃程度が好ましく、２０〜１００℃程度がより好ましい。
【００８７】
混合終了後に、必要に応じて成形を行ってもよい。成形装置としては、例えば、金型成形、射出成形、押出成形、中空成形、発泡成形等が挙げられ、最終製品の形状、用途、成形方法に応じて適宜選択すればよい。
【００８８】
マスターバッチの架橋については、架橋反応が進む条件であれば、温度に特に制限は無いが、一般的には、混練りされたマスターバッチを加熱することで架橋（硫黄を含む場合は加硫ともいう）するとゴム組成物が得られる。加熱温度は、１４０℃以上が好ましく、２００℃以下が好ましく、１８０℃以下がより好ましい。従って、加熱温度は１４０〜２００℃程度が好ましく、１４０〜１８０℃程度がより好ましい。架橋には、例えば、型加硫、缶加硫、連続加硫等を行う加硫装置を使用できる。本発明のマスターバッチはセルロースナノファイバーを含まないマスターバッチに比べて架橋反応が速やかに進行する傾向にある。この理由は限定されないが、セルロースナノファイバー中のカルボキシル基等の官能基が架橋反応を促進するためではないかと推察される。
【００８９】
架橋後、最終製品とする前に、必要に応じ仕上げ処理を行ってもよい。仕上げ処理としては例えば、研磨、表面処理、リップ仕上げ、リップ裁断、塩素処理などが挙げられ、これらの処理のうち１つのみを行ってもよいし２つ以上の組み合わせであってもよい。
【００９０】
３．マスターバッチおよびゴム組成物
本発明のマスターバッチは、セルロースナノファイバー由来の異物が少ないので、機械的特性に優れるゴム組成物を与える。ゴム組成物におけるセルロース系繊維の含有量は、ゴム成分１００重量部に対して０．１〜１００重量部が好ましい。引張強度の向上の観点からは、前記含有量は１重量部以上がより好ましく、２重量部以上がさらに好ましく、３重量部以上がよりさらに好ましい。当該量の上限は、５０重量部以下がより好ましく、４０重量部以下がより好ましく、３０重量部以下がよりさらに好ましい。当該量により製造工程における加工性を保持することができる。本発明のマスターバッチは、異物が少ないという特徴を有する。
【００９１】
本発明のゴム組成物の用途は、特に制限されず、例えば、自動車、電車、船舶、飛行機等の輸送機器等；パソコン、テレビ、電話、時計等の電化製品等；携帯電話等の移動通信機器等；携帯音楽再生機器、映像再生機器等のＡＶ機器；印刷機器；複写機器；スポーツ用品；建築材；文具等の事務機器；容器、コンテナー等の梱包用品が挙げられる。これら以外であっても、ゴムや柔軟なプラスチックが用いられている部材への適用が可能であり、タイヤへの適用が好適である。タイヤとしては例えば、乗用車用、トラック用、バス用、重車両用などの空気入りタイヤが挙げられる。
【実施例】
【００９２】
以下、実施例を挙げて本発明をさらに詳細に説明するが、本発明はこれらに限定されない。【００９３】
＜実施例１＞
［酸化セルロースナノファイバーの製造］
針葉樹由来の漂白済み未叩解クラフトパルプ（白色度８５％）５．００ｇ（絶乾）を、ＴＥＭＰＯ（Ｓｉｇｍａ  Ａｌｄｒｉｃｈ社）３９ｍｇ（絶乾１ｇのセルロースに対し０．０５ｍｍｏｌ）と臭化ナトリウム５１４ｍｇ（絶乾１ｇのセルロースに対し１．０ｍｍｏｌ）を溶解した水溶液５００ｍＬに加え、パルプが均一に分散するまで撹拌した。反応系に次亜塩素酸ナトリウム水溶液を次亜塩素酸ナトリウムが５．５ｍｍｏｌ／ｇになるように添加し、室温にて酸化反応を開始した。反応中は系内のｐＨが低下するが、３Ｍ水酸化ナトリウム水溶液を逐次添加し、ｐＨ１０に調整した。次亜塩素酸ナトリウムが消費され系内のｐＨが変化しなくなった時点で反応を終了した。反応後の混合物をガラスフィルターでろ過してパルプ分離し、パルプを十分に水洗することで酸化されたパルプ（カルボキシル化セルロース）を得た。この時のパルプ収率は９０％であり、酸化反応に要した時間は９０分、カルボキシル基量は１．６ｍｍｏｌ／ｇであった。反応混合物に水を加えて濃度を１．０重量％（ｗ／ｖ）に調整し、超高圧ホモジナイザー（２０℃、１５０Ｍｐａ）で３回処理して、酸化セルロースナノファイバー分散液を得た。平均繊維径は３ｎｍ、アスペクト比は２５０であった。当該分散液のこの時点での透明度は８９％であった。【００９４】
この酸化セルロースナノファイバー分散液に対し、次の方法でろ過処理を行い、最終的な酸化セルロースナノファイバー分散液を得た。タンク付きステンレスホルダー（ＫＳＴ−４７、Ａｄｖａｎｔｅｃ製、ろ過面積１２．５ｃｍ２）にろ材としてろ紙（安曇濾紙製、アクスターＢ５０８−１０Ｐ）を取り付けた。ろ過助剤として珪藻土（昭和化学工業製、ラジオライト７００、平均粒子径２９．６μｍ）を１．２５ｇ採取して１Ｌの水に分散させ、これをろ紙上に供給してプレコートし、ろ過助剤層を形成した。その後、ボディーフィードろ過を行うために、セルロースナノファイバー分散液５Ｌに対して５ｇの珪藻土を混合した後、加圧タンクに充填した。この分散液を窒素ガスにて０．３５ＭＰａに加圧し、０．３５ＭＰａのろ過差圧でろ過を行ったところ、２０分間で１，２７４Ｌ／ｍ２のろ液が得られた。ろ液の透明度は９５％であった。当該透明度はＵＶ分光光度計Ｕ−３０００（日立ハイテク）を用い、６６０ｎｍ光の透過率で評価した。【００９５】
当該ろ液（１．０重量％（ｗ／ｖ）酸化セルロースナノファイバー分散液）に、酸化セルロースナノファイバー絶乾重量を１００重量部に対してポリエチレングリコール（ＰＥＧ、分子量６００）を２００重量部加えて、スターラーを用いて２時間撹拌し、超音波洗浄機にて脱泡した。【００９６】
ポリエチレンテレフタレート（ＰＥＴ）フィルム上にゴム枠を載せてしっかりと固定し、純水を注ぎ込み、漏れないことを確認した後、内部の水を除去した。これにより、上記ＰＥＴフィルムに付着していた埃も除去した。乾燥させた当該ＰＥＴフィルム上のゴム枠内に上記セルロースナノファイバー分散液を泡立てないように注ぎ、４０℃の加熱オーブン中で一昼夜静置した。乾燥が十分であることを確認し、セルロースナノファイバーフィルムを取出した。得られたフィルムの大きさは１８ｃｍ×１８ｃｍであり、厚さは０．１ｍｍであった。【００９７】
次いで、暗幕の中に、板状のＬＥＤライトを設置し、エアダスターで埃を除去しながら、ＬＥＤライトの上に、検体である上記フィルムを２枚の偏光板で挟み、設置した。これら２枚の偏光板はそれらの偏光軸方向が互いに直交するように配置した。当該フィルムの大きさは１８ｃｍ×１８ｃｍであり、２枚の偏光板の大きさは当該フィルム全体を覆うことができる大きさとした。そして、下方の全面から照射可能なＬＥＤライトから光を照射し、フィルム全体が視野に収まるように上方からデジタルカメラで透過画像を撮影した。【００９８】
得られた撮影画像をもとに、上記検体中の異物の有無を確認するとともに、得られた撮影画像の画像解析により、異物の面積比率を算出した。画像解析は、ＷａｙｎｅＲａｓｂａｎｄ社が提供している画像解析ソフトＩｍａｇｅＪを使用した。【００９９】
［マスターバッチの製造］
製造例１で得られたろ過処理後の酸化セルロースナノファイバーの固形分濃度１重量％水分散液３２５ｇと、天然ゴムラテックス（商品名：ＨＡラテックス、レヂテックス社、固形分濃度６５％）１００ｇを混合してゴム成分とセルロースナノファイバーとの重量比が１００：５となるようにし、ＴＫホモミキサー（８０００ｒｐｍ）で１０分間撹拌した。この水性懸濁液を、７０℃の加熱オーブン中で１０時間乾燥してマスターバッチを得た。【０１００】
このマスターバッチに対し、硫黄２．３ｇ（天然ゴムラテックスの固形分に対し３．５重量％）、加硫促進剤（ＢＢＳ、Ｎ‐ｔ−ブチル−２−ベンゾチアゾールスルフェンアミド）０．５ｇ（天然ゴムラテックスの固形分に対し０．５重量％）、酸化亜鉛３．９ｇ（天然ゴムラテックスの固形分に対し６重量％）を加え、オープンロール（関西ロール株式会社製）を用い、３０℃で１０分間混練して、架橋性マスターバッチのシートを得た。【０１０１】
［ゴム組成物の製造］
このシートを、金型にはさみ、１５０℃で１０分間プレス加硫することにより、厚さ２ｍｍの加硫ゴム組成物のシートを得た。これを所定の形状の試験片に裁断し、ＪＩＳ  Ｋ６２５１「加硫ゴムおよび熱可塑性ゴム−引張特性の求め方」に従い、補強性の一つである引張特性として、１００％ひずみ時、３００％ひずみ時、および破断時における応力をそれぞれ測定した。各々の数値が大きい程、ゴム組成物（架橋ゴム組成物）が良好に補強されており、ゴムの機械強度に優れることを示す。【０１０２】
＜実施例２＞
実施例１における酸化セルロースナノファイバーのろ過処理において、珪藻土を粉末セルロース（日本製紙株式会社製、ＫＣフロックＷ−３００Ｇ、平均粒子径２８μｍ）に変更した以外は、実施例１と同様にろ過処理を行った。ろ過処理後の酸化セルロースナノファイバー分散液の透明度は９４％であった。【０１０３】
＜実施例３＞
実施例１における酸化セルロースナノファイバーのろ過処理において、ろ過助剤を用いずにろ材を孔径が３μｍの金属フィルターに変更した以外は、実施例１と同様にろ過処理を行った。ろ過処理後の酸化セルロースナノファイバー分散液の透明度は９５％であった。【０１０４】
＜実施例４＞
実施例１における酸化セルロースナノファイバーのろ過処理において、ろ過助剤を用いずにろ材を孔径が２０μｍの金属フィルターに変更した以外は、実施例１と同様にろ過処理を行った。ろ過処理後の酸化セルロースナノファイバー分散液の透明度は９３％であった。【０１０５】
＜実施例５＞
実施例１における酸化セルロースナノファイバーのろ過処理において、ろ過助剤を用いずにろ材を孔径が８μｍのメンブレンフィルター（ミリポア製、セルロースエステルメンブレンフィルター）に変更した以外は、実施例１と同様にろ過処理を行った。ろ過処理後の酸化セルロースナノファイバー分散液の透明度は９４％であった。【０１０６】
＜比較例１＞
実施例１において、酸化セルロースナノファイバーにろ過処理を行わなかった以外は、実施例１と同様の方法でゴム組成物を製造した。【０１０７】
＜実施例６＞
［カルボキシメチル化セルロースナノファイバーの製造］
パルプを混ぜることができる撹拌機に、パルプ（ＮＢＫＰ（針葉樹晒クラフトパルプ）、日本製紙製）を乾燥質量で２００ｇ、水酸化ナトリウムを乾燥質量で１１１ｇ（発底原料の無水グルコース残基当たり２．２５倍モル）加え、パルプ固形分が２０重量％（ｗ／ｖ）になるように水を加えた。その後、３０℃で３０分攪拌した後にモノクロロ酢酸ナトリウムを２１６ｇ（有効成分換算、パルプのグルコース残基当たり１．５倍モル）添加した。３０分撹拌した後に、７０℃まで昇温し１時間撹拌した。その後、反応物を取り出して中和、洗浄して、グルコース単位当たりのカルボキシメチル置換度０．２５のカルボキシメチル化したパルプを得た。これに水を加えて固形分１重量％とし、高圧ホモジナイザーにより２０℃、１５０ＭＰａの圧力で５回処理することにより解繊しカルボキシメチル化セルロースナノファイバーを得た。平均繊維径は１５ｎｍ、アスペクト比は５０であった。
酸化セルロースナノファイバーの代わりに当該カルボキシメチル化セルロースナノファイバーに変更した以外は、実施例１と同様の方法でゴム組成物を製造した。カルボキシメチル化セルロースナノファイバー分散液の透明度は、ろ過処理前で６７％、ろ過処理後で８５％であった。【０１０８】
＜比較例２＞
実施例６におけるカルボキシメチル化セルロースナノファイバーの製造において、カルボキシメチル化セルロースナノファイバーの水分散液に対しろ過処理を行わなかった以外は、実施例６と同様の方法でゴム組成物を製造した。【０１０９】
＜実施例７＞
［カチオン化セルロースナノファイバーの製造］
パルプを攪拌することができるパルパーに、パルプ（ＮＢＫＰ、日本製紙株式会社製）を乾燥重量で２００ｇ、水酸化ナトリウムを乾燥重量で２４ｇ加え、パルプ固形濃度が１５重量％になるように水を加えた。その後、３０℃で３０分攪拌した後に７０℃まで昇温し、カチオン化剤として３−クロロ−２−ヒドロキシプロピルトリメチルアンモニウムクロライドを２００ｇ（有効成分換算）添加した。１時間反応した後に、反応物を取り出して中和、洗浄して、グルコース単位当たりのカチオン置換度０．０５のカチオン変性されたパルプを得た。これを固形濃度０．５重量％とし、高圧ホモジナイザーにより２０℃、１４０ＭＰａの圧力で２回処理した。平均繊維径は２５ｎｍ、アスペクト比は５０であった。【０１１０】
酸化セルロースナノファイバーを当該カチオン化セルロースナノファイバーに変更した以外は、実施例１と同様の方法でゴム組成物を製造した。カチオン化セルロースナノファイバー分散液の透明度は、ろ過処理前で１５％、ろ過処理後で７０％であった。【０１１１】
＜比較例３＞
実施例７におけるカチオン化セルロースナノファイバーの製造において、カチオン化セルロースナノファイバーの水分散液に対しろ過処理を行わなかった以外は、実施例７と同様の方法でゴム組成物を製造した。【０１１２】
【表１】
2018012505.tif 000003
【０１１３】
表１から明らかなように、酸化セルロースナノファイバーの分散液をろ過処理した実施例１〜５では、ろ過処理を行わなかった比較例１に比べ、１００％、３００％ひずみ時における応力、破断強度が大きいことから、ゴム組成物が良好に補強されており機械強度に優れることが分かる。セルロースナノファイバーの変性方法をカルボキシメチル化およびカチオン化にそれぞれ変更した実施例６、７でも同様に、ろ過処理を行わなかった比較例２、３のそれぞれに対し、１００％、３００％ひずみ時における応力、破断強度が大きいことから、ゴム組成物が良好に補強されており機械強度に優れることが分かる。引張強度が改善される理由は限定されないが、セルロースナノファイバー中の異物等が少ないので破壊の起点が減少するためと推測される。
【符号の説明】
【０１１４】
１  検体
２、３  偏光板
１０  撮影装置
２０  光源
【図１】
2018012505.tif 000004
【図２】
2018012505.tif 000005
【図３】
2018012505.tif 000006
【国際調査報告】
2018012505.tif 000007
2018012505.tif 000008
2018012505.tif 000009
2018012505.tif 000010